(57)【要約】【課題】  天然若しくは合成ポリアミド繊維材料の一色、二色、若しくは三色染色又は捺染を提供する。【解決手段】  本発明は、  ａ）青色染色染料混合物、  ｂ）赤色染色染料混合物、及び／又は  ｃ）黄色染色染料混合物を利用する、天然若しくは合成ポリアミド繊維材料の一色、二色、若しくは三色染色又は捺染の方法、さらには青色染色染料混合物、赤色染色染料混合物、および黄色染色染料混合物、並びにそれらの調製方法に関する。【選択図】      なし【特許請求の範囲】
【請求項１】
ａ）一般式（Ｉ）
【化１】
2005097618.tif 000065
で示される少なくとも１種の染料と、一般式（ＩＩ）
【化２】
2005097618.tif 000066
で示される少なくとも１種の染料と、を含む、青色染色染料混合物、
（上記一般式中、
Ｂ１は、式
【化３】
2005097618.tif 000067
で示される基を表し、
Ｖ１は、式
【化４】
2005097618.tif 000068
で示される基を表し、
Ｖ２は、式
【化５】
2005097618.tif 000069
で示される基を表し、
Ｒ１、Ｒ２、およびＲ３は、独立して、水素、メチル、メトキシ、又は塩素を表し、
Ｒ４は、水素又は−ＳＯ３Ｍを表し、
Ｙ１は、ビニル又はβ−スルファトエチルを表し、そして
Ｍは、水素、ナトリウム、又はカリウムを表す）
及び／又は
ｂ）一般式（ＩＩＩ）
【化６】
2005097618.tif 000070
で示される少なくとも１種の染料と、一般式（ＩＶ）
【化７】
2005097618.tif 000071
で示される少なくとも１種の染料と、を含む、赤色染色染料混合物、
（上記一般式中、
Ｒ５は、水素、−ＳＯ３Ｍ、−ＣＯＯＭ、メチル、又は塩素を表し、
Ｒ６は、水素、メチル、又はメトキシを表し、
Ｙ２およびＹ３は、独立して、ビニル又はβ−スルファトエチルを表し、そして
Ｍは、水素、ナトリウム、又はカリウムを表す）
及び／又は
ｃ）一般式（Ｖ）
【化８】
2005097618.tif 000072
で示される少なくとも１種の染料と、一般式（ＶＩ）
【化９】
2005097618.tif 000073
で示される少なくとも１種の染料と、を含む、黄色染色染料混合物、
（上記一般式中、
Ｒ７およびＲ８は、水素、メチル、メトキシ、又は−ＳＯ３Ｍを表し、
Ｙ４、Ｙ５、およびＹ６は、独立して、ビニル又はβ−スルファトエチルを表し、
Ｄ１は、式
【化１０】
2005097618.tif 000074
で示される基を表し、そして
Ｍは、水素、ナトリウム、又はカリウムを表す）
を利用することを含む、天然および合成ポリアミド繊維材料の一色、二色、若しくは三色染色および捺染の方法。
【請求項２】
前記青色染色染料混合物ａ）が、一般式（Ｉ）および（ＩＩ）で示される染料だけでなく、一般式（ＶＩＩ）
【化１１】
2005097618.tif 000075
（上記一般式中、
Ｒ９、Ｒ１０、Ｒ１１、およびＲ１２は、独立して、水素、メチル、メトキシ、又は塩素を表し、
Ｙ７およびＹ８は、独立して、ビニル又はβ−スルファトエチルを表し、そして
Ｍは、水素、ナトリウム、又はカリウムを表す）
で示される染料をもさらに含む、請求項１に記載の方法。
【請求項３】
前記赤色染色染料混合物ｂ）が、一般式（ＩＩＩ）および（ＩＶ）で示される染料だけでなく、一般式（ＶＩＩＩ）
【化１２】
2005097618.tif 000076
（上記一般式中、
Ｗは、式
【化１３】
2005097618.tif 000077
で示される基を表し、さらに、Ｄ２が繊維反応性基を含む場合、式
【化１４】
2005097618.tif 000078
で示される基を表すことも可能であり、
Ｙ９は、ビニル又はβ−スルファトエチルを表し、
Ｄ２は、式
【化１５】
2005097618.tif 000079
で示される基を表し、そして
Ｍは、水素、ナトリウム、又はカリウムを表す）
で示される染料をもさらに含む、請求項１又は２に記載の方法。
【請求項４】
前記黄色染色染料混合物ｃ）が、一般式（Ｖ）および（ＶＩ）で示される染料だけでなく、一般式（ＩＸ）
【化１６】
2005097618.tif 000080
（上記一般式中、
Ｒ１３は、（Ｃ２〜Ｃ４）−アルカノイルアミノ、ウレイド、スルファモイル、又はアセチルを表し、
Ｙ１１は、ビニル又はβ−スルファトエチルを表し、そして
Ｄ３は、Ｄ１の意味のうちの１つを有する）
で示される染料をもさらに含む、請求項１〜３のいずれか一項に記載の方法。
【請求項５】
一般式（Ｉ）
【化１７】
2005097618.tif 000081
で示される少なくとも１種の染料と、一般式（ＩＩ）
【化１８】
2005097618.tif 000082
（上記一般式中、
Ｂ１は、式
【化１９】
2005097618.tif 000083
で示される基を表し、
Ｖ１は、式
【化２０】
2005097618.tif 000084
で示される基を表し、
Ｖ２は、式
【化２１】
2005097618.tif 000085
で示される基を表し、
Ｒ１、Ｒ２、およびＲ３は、独立して、水素、メチル、メトキシ、又は塩素を表し、
Ｒ４は、水素又は−ＳＯ３Ｍを表し、
Ｙ１は、ビニル又はβ−スルファトエチルを表し、そして
Ｍは、水素、ナトリウム、又はカリウムを表す）で示される少なくとも１種の染料と、を含む、青色染色染料混合物。
【請求項６】
一般式（ＶＩＩ）
【化２２】
2005097618.tif 000086
（上記一般式中、
Ｒ９、Ｒ１０、Ｒ１１、およびＲ１２は、独立して、水素、メチル、メトキシ、又は塩素を表し、
Ｙ７およびＹ８は、独立して、ビニル又はβ−スルファトエチルを表し、そして
Ｍは、水素、ナトリウム、又はカリウムを表す）
で示される染料を含む、請求項５に記載の染料混合物。
【請求項７】
一般式（Ｉ）、（ＩＩ）、および（ＶＩＩ）（一般式中、Ｒ１、Ｒ２、Ｒ３、Ｒ９、Ｒ１０、Ｒ１１、およびＲ１２は、水素を表し、Ｒ４は、−ＳＯ３Ｍを表し、そしてＢ１は、式
【化２３】
2005097618.tif 000087
で示される基を表す）で示される染料を含む、請求項５又は６に記載の染料混合物。
【請求項８】
一般式（ＩＩＩ）
【化２４】
2005097618.tif 000088
で示される少なくとも１種の染料と、一般式（ＩＶ）
【化２５】
2005097618.tif 000089
（上記一般式中、
Ｒ５は、水素、−ＳＯ３Ｍ、−ＣＯＯＭ、メチル、又は塩素を表し、
Ｒ６は、水素、メチル、又はメトキシを表し、
Ｙ２およびＹ３は、独立して、ビニル又はβ−スルファトエチルを表し、そして
Ｍは、水素、ナトリウム、又はカリウムを表す）で示される少なくとも１種の染料と、を含む、赤色染色染料混合物。
【請求項９】
一般式（ＶＩＩＩ）
【化２６】
2005097618.tif 000090
（上記一般式中、
Ｗは、式
【化２７】
2005097618.tif 000091
で示される基を表し、さらに、Ｄ２が繊維反応性基を含む場合、式
【化２８】
2005097618.tif 000092
で示される基を表すことも可能であり、
Ｙ９は、ビニル又はβ−スルファトエチルを表し、
Ｄ２は、式
【化２９】
2005097618.tif 000093
で示される基を表し、そして
Ｍは、水素、ナトリウム、又はカリウムを表す）
で示される染料を含む、請求項８に記載の染料混合物。
【請求項１０】
一般式（ＩＩＩ）、（ＩＶ）、および（ＶＩＩＩ）（一般式中、Ｒ５は、−ＳＯ３Ｍを表し、Ｒ６は、水素を表し、Ｗは、式
【化３０】
2005097618.tif 000094
で示される基を表し、そしてＤ２は、式
【化３１】
2005097618.tif 000095
で示される基を表し、
上記式中、Ｙ９は、ビニル又はβ−スルファトエチルを表し、そしてＭは、水素、ナトリウム、又はカリウムを表す）で示される染料を含む、請求項８又は９に記載の染料混合物。
【請求項１１】
一般式（Ｖ）
【化３２】
2005097618.tif 000096
で示される少なくとも１種の染料と、一般式（ＶＩ）
【化３３】
2005097618.tif 000097
（上記一般式中、
Ｒ７およびＲ８は、水素、メチル、メトキシ、又は−ＳＯ３Ｍを表し、
Ｙ４、Ｙ５、およびＹ６は、独立して、ビニル又はβ−スルファトエチルを表し、
Ｄ１は、式
【化３４】
2005097618.tif 000098
で示される基を表し、そして
Ｍは、水素、ナトリウム、又はカリウムを表す）で示される少なくとも１種の染料と、を含む、黄色染色染料混合物。
【請求項１２】
一般式（ＩＸ）
【化３５】
2005097618.tif 000099
（上記一般式中、
Ｒ１３は、（Ｃ２〜Ｃ４）−アルカノイルアミノ、ウレイド、スルファモイル、又はアセチルを表し、
Ｙ１１は、ビニル又はβ−スルファトエチルを表し、そして
Ｄ３は、Ｄ１の意味のうちの１つを有する）
で示される染料を含む、請求項１１に記載の染料混合物。
【請求項１３】
一般式（Ｖ）および（ＶＩ）（一般式中、
Ｒ７およびＲ８は、水素を表し、
Ｙ４、Ｙ５、およびＹ６は、ビニル又はβ−スルファトエチルを表し、
Ｄ１は、式
【化３６】
2005097618.tif 000100
で示される基を表し、そして
Ｍは、水素、ナトリウム、又はカリウムを表す）で示される染料を含む、請求項１１又は１２に記載の染料混合物。
【請求項１４】
個々の染料を所望の比で機械的に混合することを含む、請求項５〜１３のいずれか一項に記載の染料混合物の調製方法。
【請求項１５】
一般式（ＸＶＩ）
【化３７】
2005097618.tif 000101
（一般式中、Ｂ１およびＭは、請求項５に定義されているとおりである）
で示される化合物を１，３，５−トリクロロトリアジンと反応させて一般式（ＸＶＩＩ）
【化３８】
2005097618.tif 000102
で示される化合物を生成させ、さらに、一般式（ＸＶＩＩＩ）および（ＸＩＸ）
Ｈ−Ｖ１  （ＸＶＩＩＩ）
Ｈ−Ｖ２  （ＸＩＸ）
（一般式中、Ｖ１およびＶ２は、請求項５に定義されているとおりである）
で示される化合物の所望の混合比の混合物と反応させることと、適切であれば、一般式（Ｉ）、（ＩＩ）、および（ＶＩＩ）で示される染料を所望の比で反応溶液にさらに添加することと、を含む、請求項５〜７のいずれか一項に記載の青色染色染料混合物の調製方法。
【請求項１６】
一般式（Ｘ）
【化３９】
2005097618.tif 000103
で示されるジアゾ成分と一般式（ＸＩ）
【化４０】
2005097618.tif 000104
で示されるジアゾ成分との混合物（上記一般式中、Ｒ５、Ｒ６、Ｙ２、およびＹ３は、請求項８に定義されているとおりである）を一緒にジアゾ化して、式（ＸＩＩ）
【化４１】
2005097618.tif 000105
（式中、Ｍは、請求項８に定義されているとおりである）
で示されるカップリング成分にカップリングさせることと、適切であれば、一般式（ＩＩＩ）、（ＩＶ）、および（ＶＩＩＩ）で示される染料を所望の比で添加して反応溶液にさらに含有せしめることと、を含む、請求項８〜１０のいずれか一項に記載の赤色染色染料混合物の調製方法。
【請求項１７】
一般式（ＸＩＩＩ）
【化４２】
2005097618.tif 000106
で示されるジアゾ成分と一般式（ＸＩＶ）
Ｄ１−ＮＨ２  （ＸＩＶ）
で示されるジアゾ成分との混合物（上記一般式中、ＭおよびＤ１は、請求項１１に定義されているとおりである）を一緒にジアゾ化して、一般式（ＸＶ）
【化４３】
2005097618.tif 000107
（式中、Ｒ７、Ｒ８、およびＹ４は、請求項１１に定義されているとおりである）
で示されるカップリング成分にカップリングさせることと、適切であれば、一般式（Ｖ）、（ＶＩ）、および（ＩＸ）で示される染料を所望の比で添加して反応溶液にさらに含有せしめることと、を含む、請求項１１〜１３のいずれか一項に記載の黄色染色染料混合物の調製方法。
【発明の詳細な説明】
【技術分野】
【０００１】
本発明は、反応性染料の分野に関する。本発明はまた、天然若しくは合成ポリアミド繊維材料の一色、二色、若しくは三色染色又は捺染の方法、並びにこれらの方法に有用な染料混合物に関する。
【背景技術】
【０００２】
特許文献１には、赤色染色反応性染料、黄色若しくは橙色染色反応性染料、および青色染色反応性染料を利用することを特徴とする、合成ポリアミド繊維材料の三色染色および捺染の方法が記載されている。
【０００３】
少なくともウールの一色、二色、および三色染色並びに捺染の分野では、個々の染料が顕著な欠点を有することが経験上わかっている。市場では、ウール用の満足すべき一色、二色、および三色系の探索が依然として続けられている。
【０００４】
【特許文献１】欧州特許出願公開第  １  ２７５  ７００  Ａ２号明細書
【非特許文献１】ハー・カー・ルエット（Ｈ．−Ｋ．Ｒｏｕｅｔｔｅ）著、テキスタイル加工便覧（Ｈａｎｄｂｕｃｈ  ｄｅｒ  Ｔｅｘｔｉｌｖｅｒｅｄｅｌｕｎｇ）、ドイチャー・ファッハフェアラーク・ゲーエムベーハー（Ｄｅｕｔｓｃｈｅｒ  Ｆａｃｈｖｅｒｌａｇ  ＧｍｂＨ）、フランクフルト・アム・マイン（Ｆｒａｎｋｆｕｒｔ  ａｍ  Ｍａｉｎ）
【発明の開示】
【課題を解決するための手段】
【０００５】
驚くべきことに、青色、黄色、および赤色の成分がそれぞれ所定の反応性染料の混合物である場合、このギャップが満たされることをこのたび見いだした。
【０００６】
したがって、本発明は、
ａ）一般式（Ｉ）
【化１】
2005097618.tif 000002
で示される少なくとも１種の染料と、一般式（ＩＩ）
【化２】
2005097618.tif 000003
で示される少なくとも１種の染料と、を含む、青色染色染料混合物、
（上記一般式中、
Ｂ１は、式
【化３】
2005097618.tif 000004
で示される基を表し、
Ｖ１は、式
【化４】
2005097618.tif 000005
で示される基を表し、
Ｖ２は、式
【化５】
2005097618.tif 000006
で示される基を表し、
Ｒ１、Ｒ２、およびＲ３は、独立して、水素、メチル、メトキシ、又は塩素を表し、
Ｒ４は、水素又は−ＳＯ３Ｍを表し、
Ｙ１は、ビニル又はβ−スルファトエチルを表し、そして
Ｍは、水素、ナトリウム、又はカリウムを表す）
及び／又は
ｂ）一般式（ＩＩＩ）
【化６】
2005097618.tif 000007
で示される少なくとも１種の染料と、一般式（ＩＶ）
【化７】
2005097618.tif 000008
で示される少なくとも１種の染料と、を含む、赤色染色染料混合物、
（上記一般式中、
Ｒ５は、水素、−ＳＯ３Ｍ、−ＣＯＯＭ、メチル、又は塩素を表し、
Ｒ６は、水素、メチル、又はメトキシを表し、
Ｙ２およびＹ３は、独立して、ビニル又はβ−スルファトエチルを表し、そして
Ｍは、水素、ナトリウム、又はカリウムを表す）
及び／又は
ｃ）一般式（Ｖ）
【化８】
2005097618.tif 000009
で示される少なくとも１種の染料と、一般式（ＶＩ）
【化９】
2005097618.tif 000010
で示される少なくとも１種の染料と、を含む、黄色染色染料混合物、
（上記一般式中、
Ｒ７およびＲ８は、水素、メチル、メトキシ、又は−ＳＯ３Ｍを表し、
Ｙ４、Ｙ５、およびＹ６は、独立して、ビニル又はβ−スルファトエチルを表し、
Ｄ１は、式
【化１０】
2005097618.tif 000011
で示される基を表し、そして
Ｍは、水素、ナトリウム、又はカリウムを表す）
を利用することを含む、天然および合成ポリアミド繊維材料の一色、二色、若しくは三色染色および捺染の方法を提供する。
【０００７】
本発明の好ましい方法では、青色染色染料混合物ａ）は、一般式（Ｉ）および（ＩＩ）で示される染料だけでなく、一般式（ＶＩＩ）
【化１１】
2005097618.tif 000012
（上記一般式中、
Ｒ９、Ｒ１０、Ｒ１１、およびＲ１２は、独立して、水素、メチル、メトキシ、又は塩素を表し、
Ｙ７およびＹ８は、独立して、ビニル又はβ−スルファトエチルを表し、そして
Ｍは、水素、ナトリウム、又はカリウムを表す）
で示される染料をもさらに含む。
【０００８】
本発明のとくに好ましい方法では、青色染色染料混合物ａ）は、一般式（Ｉ）、（ＩＩ）、および（ＶＩＩ）（一般式中、Ｒ１、Ｒ２、Ｒ３、Ｒ９、Ｒ１０、Ｒ１１、およびＲ１２は、水素を表し、Ｒ４は、−ＳＯ３Ｍを表し、そしてＢ１は、式
【化１２】
2005097618.tif 000013
で示される基を表す）で示される染料を含む。
【０００９】
青色染色染料混合物ａ）が一般式（Ｉ）および（ＩＩ）で示される染料だけを含む場合、一般式（Ｉ）で示される染料の割合は、好ましくは１０〜９０重量％の範囲、より好ましくは２０〜８０重量％の範囲であり、一般式（ＩＩ）で示される染料の割合は、好ましくは１０〜９０重量％の範囲、より好ましくは２０〜８０重量％の範囲である。ここで、各パーセントは、全染料含有量を基準にする。
【００１０】
青色染色染料混合物ａ）が一般式（Ｉ）および（ＩＩ）で示される染料だけでなく一般式（ＶＩＩ）で示される染料をもさらに含む場合、一般式（Ｉ）で示される染料の割合は、好ましくは２０〜７０重量％の範囲であり、一般式（ＩＩ）で示される染料の割合は、好ましくは１０〜５０重量％の範囲であり、一般式（ＶＩＩ）で示される染料の割合は、好ましくは１〜５０重量％の範囲である。ここで、パーセントはすべて、全染料含有量を基準にする。
【００１１】
本発明のさらに好ましい方法では、赤色染色染料混合物ｂ）は、一般式（ＩＩＩ）および（ＩＶ）で示される染料だけでなく、一般式（ＶＩＩＩ）
【化１３】
2005097618.tif 000014
（上記一般式中、
Ｗは、式
【化１４】
2005097618.tif 000015
で示される基を表し、さらに、Ｄ２が繊維反応性基を含む場合、式
【化１５】
2005097618.tif 000016
で示される基を表すことも可能であり、
Ｙ９は、ビニル又はβ−スルファトエチルを表し、
Ｄ２は、式
【化１６】
2005097618.tif 000017
で示される基を表し、そして
Ｍは、水素、ナトリウム、又はカリウムを表す）
で示される染料をもさらに含む。
【００１２】
本発明のさらにとりわけ好ましい方法では、赤色染色染料混合物ｂ）は、一般式（ＩＩＩ）、（ＩＶ）、および（ＶＩＩＩ）
（一般式中、
Ｒ５は、−ＳＯ３Ｍを表し、かつＲ６は、水素を表し、
Ｗは、式
【化１７】
2005097618.tif 000018
で示される基を表し、そして
Ｄ２は、式
【化１８】
2005097618.tif 000019
で示される基を表し、
上記式中、Ｙ９は、ビニル又はβ−スルファトエチルを表し、そしてＭは、水素、ナトリウム、又はカリウムを表す）
で示される染料を含む。
【００１３】
赤色染色染料混合物ｂ）が一般式（ＩＩＩ）および（ＩＶ）で示される染料だけを含む場合、一般式（ＩＩＩ）で示される染料の割合は、好ましくは２０〜８０重量％の範囲、より好ましくは３０〜７５重量％の範囲であり、一般式（ＩＶ）で示される染料の割合は、好ましくは２０〜８０重量％の範囲、より好ましくは２５〜７０重量％の範囲である。ここで、各パーセントは、全染料含有量を基準にする。
【００１４】
赤色染色染料混合物ａ）が一般式（ＩＩＩ）および（ＩＶ）で示される染料だけでなく一般式（ＶＩＩＩ）で示される染料をもさらに含む場合、一般式（ＩＩＩ）で示される染料の割合は、好ましくは３０〜６０重量％の範囲であり、一般式（ＩＶ）で示される染料の割合は、好ましくは１０〜２５重量％の範囲であり、一般式（ＶＩＩＩ）で示される染料の割合は、好ましくは３０〜４５重量％の範囲である。ここで、パーセントはすべて、全染料含有量を基準にする。
【００１５】
本発明のさらに好ましい方法では、黄色染色染料混合物ｃ）は、一般式（Ｖ）および（ＶＩ）で示される染料だけでなく、一般式（ＩＸ）
【化１９】
2005097618.tif 000020
（上記一般式中、
Ｒ１３は、（Ｃ２〜Ｃ４）−アルカノイルアミノ、ウレイド、スルファモイル、又はアセチルを表し、
Ｙ１１は、ビニル又はβ−スルファトエチルを表し、そして
Ｄ３は、Ｄ１の意味のうちの１つを有する）
で示される染料をもさらに含む。
【００１６】
本発明のさらにとりわけ好ましい方法では、黄色染色染料混合物ｃ）は、一般式（Ｖ）および（ＶＩ）
（一般式中、
Ｒ７およびＲ８は、水素を表し、
Ｙ４、Ｙ５、およびＹ６は、ビニル又はβ−スルファトエチルを表し、
Ｄ１は、式
【化２０】
2005097618.tif 000021
で示される基を表し、そして
Ｍは、水素、ナトリウム、又はカリウムを表す）
で示される染料を含む。
【００１７】
黄色色染料混合物ｃ）が一般式（Ｖ）および（ＶＩ）で示される染料だけを含む場合、一般式（Ｖ）で示される染料の割合は、好ましくは１０〜９０重量％の範囲、より好ましくは５０〜８０重量％の範囲であり、一般式（ＶＩ）で示される染料の割合は、好ましくは１０〜９０重量％の範囲、より好ましくは２０〜８５重量％の範囲である。ここで、各パーセントは、全染料含有量を基準にする。
【００１８】
黄色染色染料混合物ｃ）が一般式（Ｖ）および（ＶＩ）で示される染料だけでなく一般式（ＩＸ）で示される染料をもさらに含む場合、一般式（Ｖ）で示される染料の割合は、好ましくは１０〜３０重量％の範囲であり、一般式（ＶＩ）で示される染料の割合は、好ましくは２０〜５０重量％の範囲であり、一般式（ＩＸ）で示される染料の割合は、好ましくは２０〜７０重量％の範囲である。ここで、パーセントはすべて、全染料含有量を基準にする。
【００１９】
一般式（Ｉ）〜（ＩＸ）で示される染料は、基Ｙ１〜Ｙ１１の意味だけが異なる染料の混合物の形態で存在することができる。したがって、一般式（Ｉ）〜（ＩＸ）で示される染料は、ビニルスルホン染料として若しくはβ−スルファトエチルスルホニル染料として又は２種の混合物として存在することができる。好ましくは、一般式（Ｉ）〜（ＩＸ）で示される染料は、ビニルスルホン染料とβ−スルファトエチルスルホニル染料との混合物として存在し、各混合物中、ビニルスルホニル染料とβ−スルファトエチルスルホニル染料の割合は、モル比で２：９８〜９８：２の間である。
【００２０】
本発明の方法の好ましい実施形態では、一般式（ＩＩＩ）、（ＩＶ）、および（ＶＩＩＩ）で示される染料を含む赤色染色染料混合物ｂ）並びに一般式（Ｖ）、（ＶＩ）、および（ＩＸ）で示される染料を含む黄色染色染料混合物ｃ）を利用する。赤色染色染料混合物と黄色染色染料混合物との重量比は、好ましくは１：１００００〜１００００：１の範囲、より好ましくは１：１０００〜１０００：１の範囲である。
【００２１】
本発明の方法のさらに好ましい実施形態では、一般式（Ｉ）、（ＩＩ）、および（ＶＩＩ）で示される染料を含む青色染色染料混合物ａ）並びに一般式（ＩＩＩ）、（ＩＶ）、および（ＶＩＩＩ）で示される染料を含む赤色染色染料混合物ｂ）を利用する。青色染色染料混合物と赤色染色染料混合物との重量比は、好ましくは１：１００００〜１００００：１の範囲、より好ましくは１：１０００〜１０００：１の範囲である。
【００２２】
本発明の方法のさらに好ましい実施形態では、一般式（Ｉ）、（ＩＩ）、および（ＶＩＩ）で示される染料を含む青色染色染料混合物ａ）並びに一般式（Ｖ）、（ＶＩ）、および（ＩＸ）で示される染料を含む黄色染色染料混合物ｃ）を利用する。青色染色染料混合物と黄色染色染料混合物との重量比は、好ましくは１：１００００〜１００００：１の範囲、より好ましくは１：１０００〜１０００：１の範囲である。
【００２３】
本発明の方法のとりわけ好ましい実施形態では、一般式（Ｉ）、（ＩＩ）、および（ＶＩＩ）で示される染料を含む青色染色染料混合物ａ）、一般式（ＩＩＩ）、（ＩＶ）、および（ＶＩＩＩ）で示される染料を含む赤色染色染料混合物ｂ）、並びに一般式（Ｖ）、（ＶＩ）、および（ＩＸ）で示される染料を含む黄色染色染料混合物ｃ）を利用する。青色染色染料混合物、赤色染色染料混合物、又は黄色染色染料混合物と、２種の他の染料混合物の合計との重量比は、好ましくは１：１００００〜１００００：１の範囲、より好ましくは１：１０００〜１０００：１の範囲である。
【００２４】
本発明の方法は、文献に記載され当業者に公知である慣用的な染色および捺染方法を用いて実施することができる（たとえば、非特許文献１を参照されたい）。
【００２５】
染色液および捺染糊は、一般式（Ｉ）〜（ＩＸ）で示される染料および水だけでなく、さらに添加剤を含有しうる。添加剤は、たとえば、湿潤剤、消泡剤、均染剤、およびテキスタイル材料の性質に影響を及ぼす試剤（たとえば、柔軟剤、難燃剤、並びに撥汚れ剤、撥水剤、および撥油剤、又は軟水化剤）である。とくに、捺染糊は、天然若しくは合成増粘剤（たとえば、アルギネートおよびセルロースエーテル）をも含有しうる。
【００２６】
染浴中および捺染糊中の染料の量は、所望の色濃度に依存して、広い範囲内で変化させることができる。一般式（Ｉ）〜（ＩＸ）で示される染料の存在量は、繊維および捺染糊の重量をそれぞれ基準にして、一般的にはそれぞれ０．０１〜１５重量％、とくにそれぞれ０．１〜１０重量％の範囲である。
【００２７】
本発明の方法は、好ましくは、とくに吸尽法により行われる染色方法である。染色ｐＨは、好ましくは３〜７の範囲、とくに４〜６の範囲である。浴比(liquor  ratio)は、広い範囲内の値をとることができて、たとえば１：５〜１：５０の間、好ましくは１：５〜１：３０の間である。染色温度は、好ましくは７０〜１１０℃の範囲、とくに８０〜１０５℃の範囲である。
【００２８】
染色された材料の耐湿潤堅牢性を増強するために、非固着染料を後処理で除去することができる。この後処理は、８〜９のｐＨおよびたとえば７５〜８５℃の温度でとくに行われる。
【００２９】
本発明の方法は、染色方法として行われるかまたは捺染方法として行われるかにかかわらず、一般式（Ｉ）〜（ＩＸ）で示される染料の均一なカラービルドアップ性、良好な吸尽および固着性能、並びに良好な色相一貫性が注目に値する。特有な利点は、記載の染料の相溶性が非常に良好である点である。得られる染色物および捺染物もまた、良好な堅牢性、とりわけ、良好な耐摩擦堅牢性、耐湿潤堅牢性、耐湿潤摩擦堅牢性、および耐光堅牢性が注目に値する。
【００３０】
本発明の方法は、天然および合成ポリアミド繊維材料の染色および捺染に有用である。天然ポリアミド繊維材料は、主にウールを意味する。この点に関して、本発明の方法は、洗濯機で洗えるウールにとりわけ有用である。合成ポリアミド繊維材料は、たとえば、ナイロン６又はナイロン６，６で構成された材料である。
【００３１】
記載のポリアミド繊維材料は、広範な加工形態で、たとえば、繊維、糸、織布、又は成形ループニット布として、とりわけ、カーペットの形態で存在しうる。
【００３２】
本発明の方法で利用される染料混合物ａ）、ｂ）、およびｃ）は、新規であり、これらもまた、本発明の内容の一部分を構成する。
【００３３】
したがって、本発明はまた、一般式（Ｉ）
【化２１】
2005097618.tif 000022
で示される少なくとも１種の染料と、一般式（ＩＩ）
【化２２】
2005097618.tif 000023
（上記一般式中、
Ｂ１は、式
【化２３】
2005097618.tif 000024
で示される基を表し、
Ｖ１は、式
【化２４】
2005097618.tif 000025
で示される基を表し、
Ｖ２は、式
【化２５】
2005097618.tif 000026
で示される基を表し、
Ｒ１、Ｒ２、およびＲ３は、独立して、水素、メチル、メトキシ、又は塩素を表し、
Ｒ４は、水素又は−ＳＯ３Ｍを表し、
Ｙ１は、ビニル又はβ−スルファトエチルを表し、そして
Ｍは、水素、ナトリウム、又はカリウムを表す）で示される少なくとも１種の染料と、を含む、青色染色染料混合物を提供する。
【００３４】
一般式（Ｉ）および（ＩＩ）で示される染料の重量比は、好ましくは１：９〜９：１の範囲、より好ましくは１：４〜４：１の範囲である。
【００３５】
本発明の青色染色染料混合物は、好ましくは、一般式（ＶＩＩ）
【化２６】
2005097618.tif 000027
（上記一般式中、
Ｒ９、Ｒ１０、Ｒ１１、およびＲ１２は、独立して、水素、メチル、メトキシ、又は塩素を表し、
Ｙ７およびＹ８は、独立して、ビニル又はβ−スルファトエチルを表し、そして
Ｍは、水素、ナトリウム、又はカリウムを表す）
で示される染料をさらに含む。
【００３６】
本発明のとりわけ好ましい青色染色染料混合物は、一般式（Ｉ）、（ＩＩ）、および（ＶＩＩ）（一般式中、Ｒ１、Ｒ２、Ｒ３、Ｒ９、Ｒ１０、Ｒ１１、およびＲ１２は、水素を表し、Ｒ４は、−ＳＯ３Ｍを表し、そしてＢ１は、式
【化２７】
2005097618.tif 000028
で示される基を表す）で示される染料を含む。
【００３７】
一般式（Ｉ）および（ＩＩ）で示される染料だけでなく一般式（ＶＩＩ）で示される染料をも含む本発明の青色染色染料混合物では、一般式（Ｉ）で示される染料は、好ましくは２０〜７０重量％の量で存在し、一般式（ＩＩ）で示される染料は、好ましくは１０〜５０重量％の量で存在し、一般式（ＶＩＩ）で示される染料は、好ましくは１〜５０重量％の量で存在する。ここで、パーセントはすべて、全染料含有量を基準にする。
【００３８】
本発明は、一般式（ＩＩＩ）
【化２８】
2005097618.tif 000029
で示される少なくとも１種の染料と、一般式（ＩＶ）
【化２９】
2005097618.tif 000030
（上記一般式中、
Ｒ５は、水素、−ＳＯ３Ｍ、−ＣＯＯＭ、メチル、又は塩素を表し、
Ｒ６は、水素、メチル、又はメトキシを表し、
Ｙ2およびＹ３は、独立して、ビニル又はβ−スルファトエチルを表し、そして
Ｍは、水素、ナトリウム、又はカリウムを表す）で示される少なくとも１種の染料と、を含む、赤色染色染料混合物をさらに提供する。
【００３９】
一般式（ＩＩＩ）および（ＩＶ）で示される染料の重量比は、好ましくは１：４〜４：１の範囲、より好ましくは１：２．３〜３：１の範囲である。
【００４０】
本発明の赤色染色染料混合物は、好ましくは、一般式（ＶＩＩＩ）
【化３０】
2005097618.tif 000031
（上記一般式中、
Ｗは、式
【化３１】
2005097618.tif 000032
で示される基を表し、さらに、Ｄ２が繊維反応性基を含む場合、式
【化３２】
2005097618.tif 000033
で示される基を表すことも可能であり、
Ｙ９は、ビニル又はβ−スルファトエチルを表し、
Ｄ２は、式
【化３３】
2005097618.tif 000034
で示される基を表し、そして
Ｍは、水素、ナトリウム、又はカリウムを表す）
で示される染料をさらに含む。
【００４１】
本発明のとりわけ好ましい赤色染色染料混合物は、一般式（ＩＩＩ）、（ＩＶ）、および（ＶＩＩＩ）（一般式中、Ｒ５は、−ＳＯ３Ｍを表し、Ｒ６は、水素を表し、Ｗは、式
【化３４】
2005097618.tif 000035
で示される基を表し、そしてＤ２は、式
【化３５】
2005097618.tif 000036
で示される基を表し、
上記式中、Ｙ９は、ビニル又はβ−スルファトエチルを表し、そしてＭは、水素、ナトリウム、又はカリウムを表す）で示される染料を含む。
【００４２】
一般式（ＩＩＩ）および（ＩＶ）で示される染料だけでなく一般式（ＶＩＩＩ）で示される染料をも含む本発明の赤色染色染料混合物では、一般式（ＩＩＩ）で示される染料は、好ましくは３０〜６０重量％の量で存在し、一般式（ＩＶ）で示される染料は、好ましくは１０〜２５重量％の量で存在し、一般式（ＶＩＩＩ）で示される染料は、好ましくは３０〜４５重量％の量で存在する。ここで、パーセントはすべて、全染料含有量を基準にする。
【００４３】
最後に、本発明はまた、一般式（Ｖ）
【化３６】
2005097618.tif 000037
で示される少なくとも１種の染料と、一般式（ＶＩ）
【化３７】
2005097618.tif 000038
で示される少なくとも１種の染料と、を含む、黄色染色染料混合物を提供する
（上記一般式中、
Ｒ７およびＲ８は、水素、メチル、メトキシ、又は−ＳＯ３Ｍを表し、
Ｙ４、Ｙ５、およびＹ６は、独立して、ビニル又はβ−スルファトエチルを表し、
Ｄ１は、式
【化３８】
2005097618.tif 000039
で示される基を表し、そして
Ｍは、水素、ナトリウム、又はカリウムを表す）。
【００４４】
一般式（Ｖ）および（ＶＩ）で示される染料の重量比は、好ましくは１：９〜９：１の範囲、より好ましくは１：５．７〜４：１の範囲である。
【００４５】
本発明の黄色染色染料混合物は、好ましくは、一般式（ＩＸ）
【化３９】
2005097618.tif 000040
（上記一般式中、
Ｒ１３は、（Ｃ２〜Ｃ４）−アルカノイルアミノ、ウレイド、スルファモイル、又はアセチルを表し、
Ｙ１１は、ビニル又はβ−スルファトエチルを表し、そして
Ｄ３は、Ｄ１の意味のうちの１つを有する）
で示される染料をさらに含む。
【００４６】
本発明のとりわけ好ましい黄色染色染料混合物は、一般式（Ｖ）および（ＶＩ）（一般式中、
Ｒ７およびＲ８は、水素を表し、
Ｙ４、Ｙ５、およびＹ６は、ビニル又はβ−スルファトエチルを表し、
Ｄ１は、式
【化４０】
2005097618.tif 000041
で示される基を表し、そして
Ｍは、水素、ナトリウム、又はカリウムを表す）で示される染料を含む。
【００４７】
一般式（Ｖ）および（ＶＩ）で示される染料だけでなく一般式（ＩＸ）で示される染料をも含む本発明の黄色染色染料混合物では、一般式（Ｖ）で示される染料は、好ましくは１０〜３０重量％の量で存在し、一般式（ＶＩ）で示される染料は、好ましくは２０〜５０重量％の量で存在し、一般式（ＩＸ）で示される染料は、好ましくは２０〜７０重量％の量で存在する。ここで、パーセントはすべて、全染料含有量を基準にする。
【００４８】
本発明の染料は、固体又は液体（溶解された）の形態の調製物として存在しうる。固体の形態の場合、それらは、一般に、水溶性染料（とりわけ、繊維反応性染料）のときに慣用される電解質塩、たとえば、塩化ナトリウム、塩化カリウム、および硫酸ナトリウムを含有し、さらに、商用の染料で慣用される助剤、たとえば、水溶液のｐＨを３〜８に設定することのできる緩衝物質（具体的には、酢酸ナトリウム、ホウ酸ナトリウム、重炭酸ナトリウム、リン酸二水素ナトリウム、およびリン酸水素二ナトリウム）や少量の乾燥剤又は可溶化剤（たとえば、公知のナフタレンスルホン酸−ホルムアルデヒド縮合生成物）を含有し、あるいは液体の形態の水溶液（捺染糊で慣用される増粘剤を含む）として存在する場合、これらの調製物の耐久性を確保する物質、たとえば、防黴剤を含有する。
【００４９】
一般的には、本発明の染料混合物は、電解質塩を含みかつ染料粉末又は調製物を基準にして２０〜７０重量％の範囲の全染料含有率を有する染料粉末として存在する。これらの染料粉末／調製物は、染料粉末を基準にして５重量％までの全量で上記の緩衝物質をさらに含んでいてもよい。本発明の染料混合物が水溶液の形態で存在する場合、これらの水溶液の全染料含有率は、約５０重量％まで、たとえば、５〜４０重量％であり、その場合には、これらの水溶液の電解質塩含有率は、好ましくは、水溶液を基準にして１０重量％未満であり、水溶液（液体調製物）は、一般的には５重量％まで、好ましくは２重量％までの量で上記の緩衝物質を含んでいてもよい。
【００５０】
本発明はまた、本発明の染料混合物の調製方法を提供する。
【００５１】
本発明のこれらの染料混合物は、たとえば、個々の染料を所望の比で機械的に混合することにより取得可能である。この目的に必要とされる個々の染料は、公知であるか、又は公知の方法により調製することができる。
【００５２】
他の選択肢として、本発明の染料混合物は、化学合成により調製することができる。これは、たとえば、所望の比のジアゾ成分の混合物をジアゾ化してからカップリング成分に結合させることにより行われる。所望により、得られた反応溶液にさらなる染料を所望の比で添加することができる。必要なジアソ化反応およびカップリング反応は、公知であり、当業者が用いる手段の一つである。
【００５３】
たとえば、本発明の赤色染色染料混合物は、一般式（Ｘ）
【化４１】
2005097618.tif 000042
で示されるジアゾ成分と一般式（ＸＩ）
【化４２】
2005097618.tif 000043
で示されるジアゾ成分との混合物
（上記一般式中、Ｒ５、Ｒ６、Ｙ２、およびＹ３は、先に定義したとおりである）を一緒にジアゾ化して、式（ＸＩＩ）
【化４３】
2005097618.tif 000044
（式中、Ｍは、先に定義したとおりである）
で示されるカップリング成分にカップリングさせることにより調製することができる。
【００５４】
この反応により、本発明に係る一般式（ＩＩＩ）および（ＩＶ）で示される染料の染料混合物が提供される。この染料混合物に一般式（ＶＩＩＩ）で示される染料をさらに含有させる場合、カップリングさせたままの反応溶液に所望の比でそれを添加することができる。
【００５５】
本発明の黄色染色染料混合物は、たとえば、一般式（ＸＩＩＩ）
【化４４】
2005097618.tif 000045
で示されるジアゾ成分と一般式（ＸＩＶ）
Ｄ１−ＮＨ２  （ＸＩＶ）
で示されるジアゾ成分との混合物
（上記一般式中、ＭおよびＤ１は、先に定義したとおりである）を一緒にジアゾ化して、一般式（ＸＶ）
【化４５】
2005097618.tif 000046
（式中、Ｒ７、Ｒ８、およびＹ４は、先に定義したとおりである）
で示されるカップリング成分にカップリングさせることにより調製することができる。
【００５６】
この反応により、本発明に係る一般式（Ｖ）および（ＶＩ）で示される染料の染料混合物が提供される。この染料混合物に一般式（ＩＸ）で示される染料をさらに含有させる場合、カップリングさせたままの反応溶液に所望の比でそれを添加することができる。
【００５７】
最後に、青色染色染料混合物の調製は、たとえば、一般式（ＸＶＩ）
【化４６】
2005097618.tif 000047
（一般式中、Ｂ１およびＭは、先に定義したとおりである）で示される化合物を従来の方法で１，３，５−トリクロロトリアジンと反応させて一般式（ＸＶＩＩ）
【化４７】
2005097618.tif 000048
で示される化合物を生成させ、さらに、一般式（ＸＶＩＩＩ）および（ＸＩＸ）
Ｈ−Ｖ１  （ＸＶＩＩＩ）
Ｈ−Ｖ２  （ＸＩＸ）
（一般式中、Ｖ１およびＶ２は、先に定義したとおりである）
で示される化合物の所望の混合比の混合物と従来の方法で反応させることにより達成される。
【００５８】
この反応により、本発明に係る一般式（Ｉ）および（ＩＩ）で示される染料の染料混合物が提供される。この染料混合物に一般式（ＶＩＩ）で示される染料をさらに含有させる場合、一般式（ＸＶＩＩＩ）および（ＸＩＸ）で示される化合物との反応の過程で得られる反応溶液に所望の比でそれを添加することができる。
【００５９】
本発明の染料混合物の調製に必要な一般式（Ｘ）〜（ＸＩＸ）で示される化合物は、公知であるか又は公知の方法により調製可能である。
【実施例】
【００６０】
以下の実施例を用いて本発明について具体的に説明する。部およびパーセントは、別段の記載がないかぎり重量基準である。重量部と体積部の関係は、キログラムとリットルの関係に対応する。実施例中で式により記述された化合物は、ナトリウム塩の形態で書かれている。なぜなら、それらは、一般的には、それらの塩（好ましくは、ナトリウム塩又はカリウム塩）の形態で、調製され、単離され、そして染色に使用されるからである。以下の実施例（とりわけ、表に記載の実施例）に挙げられた出発化合物は、遊離酸の形態で又はそれらの塩（好ましくは、ナトリウム塩又はカリウム塩のようなアルカリ金属塩）の形態で同様に合成に用いることができる。
【００６１】
調製例１
４〜４．５のｐＨを有する８００部の水と２８１．３部の４−（β−スルファトエチルスルホニル）アニリンとの溶液を、１０００部の水および１０００部の氷と１８８部のシアヌル酸クロリドとの懸濁液に３０分間かけて添加する。１０〜１３℃の温度および４．１〜４．２のｐＨでアシル化を行う。反応が終了した後、１８８．２部の２，４−ジアミノアニリンスルホン酸を添加する。
【００６２】
２０℃の温度および６．２〜６．３のｐＨで次のアシル化を行う。反応が終了した後、１４０．６部の４−（β−スルファトエチルスルホニル）アニリンを注ぎ入れる。
【００６３】
２６８部の４０％亜硝酸ナトリウム水溶液を添加することにより、１２℃およびｐＨ０．８〜０．９で反応混合物をジアゾ化する。反応が終了した後、３５１．７部の７−アミノ−１−ナフトール−３−スルホン酸を反応混合物中に注ぎ入れる。３．５のｐＨおよび２０℃でカップリングを行う。反応が終了した後、ｐＨを６．０に設定する。この染料溶液を蒸発させると、ウールおよびナイロンを赤色に染色および捺染する染料混合物が得られる。
【００６４】
染料混合物は、式（ＩＩＩａ）
【化４８】
2005097618.tif 000049
で示される染料８９７．０部と、式（ＩＶａ）
【化４９】
2005097618.tif 000050
で示される染料２８８部と、を含む。
【００６５】
他の選択肢として、リン酸塩緩衝剤を添加することにより、得られた染料溶液をｐＨ５．５〜６に緩衝化することもでき、さらに、規定の濃度の液体ブランドを提供するために希釈又は濃縮することができる。
【００６６】
調製例２
４〜４．５のｐＨを有する８００部の水と２８１．３部の４−（β−スルファトエチルスルホニル）アニリンとの溶液を、１０００部の水および１０００部の氷と１８８部のシアヌル酸クロリドとの懸濁液に３０分間かけて添加する。１０〜１３℃の温度および４．１〜４．２のｐＨでアシル化を行う。反応が終了した後、１８８．２部の２，４−ジアミノアニリンスルホン酸を添加する。
【００６７】
２０℃の温度および６．２〜６．３のｐＨで次のアシル化を行う。反応が終了した後、１４０．６部の４−（β−スルファトエチルスルホニル）アニリンおよび９２部の４−ビニルスルホニルアニリンを含む水溶液を添加する。
【００６８】
３５７部の４０％亜硝酸ナトリウム水溶液を添加することにより、１２℃およびｐＨ０．８〜０．９で反応混合物を通常どおりジアゾ化する。反応が終了した後、４７８部の７−アミノ−１−ナフトール−３−スルホン酸を反応混合物中に注ぎ入れる。３．５のｐＨおよび２０℃でカップリングを行う。反応が終了した後、ｐＨを６．０に設定する。
【００６９】
この染料溶液を蒸発させると、ウールおよびナイロンを赤色に染色および捺染する染料混合物が得られる。
【００７０】
染料混合物は、式（ＩＩＩａ）で示される染料８９７部と、式（ＩＶａ）で示される染料２８８部と、式（ＩＶｂ）
【化５０】
2005097618.tif 000051
で示される染料２３９部と、を含む。
【００７１】
調製例３
調製例１に従って得られた反応溶液に、式（ＶＩＩＩａ）
【化５１】
2005097618.tif 000052
で示される赤色アゾ染料を５０％の割合で含む電解質含有染料粉末９８７部を溶解させる。
【００７２】
得られた染料溶液をｐＨ５．５〜６．５に調整する。この染料溶液を蒸発させると、ウールおよびナイロンを赤色に染色および捺染する染料混合物が得られる。
【００７３】
調製例４
式（ＩＩＩａ）で示される赤色アゾ染料を７０％の割合で含む電解質含有染料粉末５２部と、式（ＩＶａ）で示される赤色アゾ染料を７０％の割合で含む電解質含有染料粉末１３部と、式（ＩＶｂ）で示される赤色アゾ染料を７０％の割合で含む電解質含有染料粉末３５部と、を互いに機械的に混合する。得られた本発明の染料混合物は、ウールおよびナイロンを赤色に染色および捺染する。
【００７４】
調製例５
式（ＩＩＩｂ）
【化５２】
2005097618.tif 000053
で示される赤色アゾ染料を７０％の割合で含む電解質含有染料粉末１２８部と、式（ＩＶａ）で示される赤色アゾ染料を７０％の割合で含む電解質含有染料粉末４１部と、を互いに機械的に混合する。得られた本発明の染料混合物は、ウールおよびナイロンを赤色に染色および捺染する。
【００７５】
調製例６
約５．５のｐＨを有する２８００部の水と２２９部のベンジジン−２，２’−ジスルホン酸および２０２部の２−ナフチルアミン−１，５−ジスルホン酸との溶液を、３４５部の４０％亜硝酸ナトリウム溶液と混合する。得られた溶液を、２０００部の氷と５８０部の３１％塩酸との混合物に滴下する。反応が終了した後、過剰の亜硝酸ナトリウムを除去する。ジアゾ化混合物に、７２４部の１−（４−［β−スルファトエチルスルホニル］フェニル）−５−ヒドロキシ−３−メチル−１Ｈ−ピラゾールを添加する。１５％炭酸ナトリウム溶液を添加することにより、ｐＨ４．０、および４０〜４５℃の温度でカップリングを完全なものとする。
【００７６】
この染料溶液を蒸発させると、式（Ｖａ）
【化５３】
2005097618.tif 000054
で示される染料７８４部と、式（ＶＩａ）
【化５４】
2005097618.tif 000055
で示される染料４４６部と、を含む染料混合物が得られる。
【００７７】
得られた染料混合物は、ウールおよびナイロンを黄色の色調に染色する。
【００７８】
調製例７
調製例６の蒸発前の反応混合物に、式（ＩＸａ）
【化５５】
2005097618.tif 000056
で示される黄色アゾ染料を６０％の割合で含む電解質含有染料粉末２９００部を溶解させる。
【００７９】
ｐＨを６．０に調整し、溶液を蒸発させると、ウールおよびナイロンを黄色に染色および捺染する染料混合物が得られる。
【００８０】
調製例８
式（ＩＸａ）で示される黄色アゾ染料を６０％の割合で含む電解質含有染料粉末５７部と、式（Ｖａ）で示される黄色アゾ染料を６０％の割合で含む電解質含有染料粉末１４部と、式（ＶＩａ）で示される黄色アゾ染料を５０％の割合で含む電解質含有染料粉末２９部と、を互いに機械的に混合する。
【００８１】
得られた本発明の染料混合物は、ウールおよびナイロンを黄色に染色および捺染する。
【００８２】
調製例９
式（ＩＸｂ）
【化５６】
2005097618.tif 000057
で示される黄色アゾ染料を５０％の割合で含む電解質含有染料粉末５７部と、式（Ｖａ）で示される黄色アゾ染料を６０％の割合で含む電解質含有染料粉末１４部と、式（ＶＩｂ）
【化５７】
2005097618.tif 000058
で示される黄色アゾ染料を７０％の割合で含む電解質含有染料粉末２９部と、を機械的に混合する。得られた本発明の染料混合物は、ウールおよびナイロンを黄色に染色および捺染する。
【００８３】
調製例１０
式（ＩＸｃ）
【化５８】
2005097618.tif 000059
で示される黄色アゾ染料を５０％の割合で含む電解質含有染料粉末７５部と、式（Ｖａ）で示される黄色アゾ染料を６０％の割合で含む電解質含有染料粉末１０部と、式（ＶＩａ）で示される黄色アゾ染料を５０％の割合で含む電解質含有染料粉末２０部と、を機械的に混合する。
【００８４】
得られた本発明の染料混合物は、ウールおよびナイロンを黄色に染色および捺染する。
【００８５】
調製例１１
２０％水酸化ナトリウム溶液を用いて、１５９．３部の１−アミノ−４−（２’，４’，６’−トリメチル−３’−アミノ−５’−スルホフェニル−１−）アミノ−アントラキノン−２−スルホン酸を６．５〜７．０のｐＨで５５０部の水に溶解させる。その溶液を、５８．７部のシアヌル酸クロリド、２２５部の氷および０．４部のレオフェン（Ｌｅｏｐｈｅｎ）分散剤と２２５部の水との懸濁液に、３０分間かけて添加する。０〜５℃の温度および６．５〜７．０のｐＨでアシル化を行う。反応が終了した後、５９部の４−（β−スルファトエチルスルホニル）アニリンおよび１７．２部のアニリン−３−スルホン酸を添加する。５．５〜６．０のｐＨおよび６０〜６５℃の温度で次のアシル化を行う。反応が終了した後、この染料溶液を蒸発させると、式（ＩＩａ）
【化５９】
2005097618.tif 000060
で示される染料７９．７部と、式（Ｉａ）
【化６０】
2005097618.tif 000061
で示される染料２０８．０部と、を含む染料混合物が得られる。
【００８６】
染料混合物は、ウールおよびナイロンを青色に染色および捺染する。
【００８７】
他の選択肢として、さらなる希釈又は濃縮を行うことにより、得られた染料溶液を規定の濃度の液体ブランドとして処方することができる。
【００８８】
調製例１２
調製例１１で得られた反応溶液中に、式（ＶＩＩａ）
【化６１】
2005097618.tif 000062
で示される青色アゾ染料を７０％の割合で含む電解質含有染料粉末４１部を溶解させる。染料溶液を蒸発させると、ウールおよびナイロンを青色に染色および捺染する染料混合物が得られる。
【００８９】
調製例１３
式（Ｉｂ）
【化６２】
2005097618.tif 000063
で表される青色染料を６０％の割合で含む電解質含有染料粉末７０部と、式（ＩＩａ）で示される青色染料を６５％の割合で含む電解質含有染料粉末２０部と、式（ＶＩＩａ）で示される青色アゾ染料を６０％の割合で含む電解質含有染料粉末１０部と、を機械的に混合する。
【００９０】
得られた本発明の染料混合物は、ウールおよびナイロンを青色に染色および捺染する。
【００９１】
染色例１
調製例１の染料混合物１部を２０００部の水に溶解させ、そして５部の硫酸ナトリウム、１部の均染助剤（高級脂肪族アミンとエチレンオキシドとの縮合生成物をベースとする）、さらに５部の酢酸ナトリウムを添加する。
【００９２】
次に、酢酸（８０％）を用いて、ｐＨを４．５に調整する。染浴を５０℃に１０分間加熱し、次に、１００部の製織ウール布を入れる。温度を５０分間で１００℃まで上昇させ、そして染色を１００℃で６０分間行う。この後、９０℃まで冷却させ、染色された材料を取り出す。ウール布を熱水および冷水で洗浄し、続いて、遠心脱水し、乾燥させる。
【００９３】
得られる赤色染色物は、繊維中において良好な耐光堅牢性および耐湿潤堅牢性さらには良好な均染性を有する。
【００９４】
染色例２
調製例１の染料混合物１部を２０００部の水に溶解させ、そして１部の均染助剤（高級脂肪族アミンとエチレンオキシドとの縮合生成物をベースとする）さらに５部の酢酸ナトリウムを添加する。次に、酢酸（８０％）を用いて、ｐＨを５に調整する。染浴を５０℃に１０分間加熱し、次に、１００部の製織ナイロン布を入れる。温度を５０分間で１１０℃まで上昇させ、そして染色を１００℃で６０分間行う。この後、６０℃まで冷却させ、染色された材料を取り出す。ナイロン布を熱水および冷水で洗浄し、石鹸洗浄し、続いて、遠心脱水し、乾燥させる。
【００９５】
得られる赤色染色物は、繊維中において良好な耐光堅牢性および耐湿潤堅牢性さらには良好な均染性を有する。
【００９６】
調製例２〜１３の染料はすべて、染色例１および２と同じようにして染色させることができる。
【００９７】
さまざまな色相を得るためのさらなる染色例（染色例１および２に従う）を以下の表に示す。
【００９８】
【表１】
2005097618.tif 000064